(57)【要約】【課題】水分付着の初期段階であっても速やかな水膜形成を可能にするため、従来よりも高い親水性を有する親水膜付き透光部材、該親水膜付き透光部材の製造方法、および該親水膜付き透光部材を具備する車載カメラを提供する。【解決手段】本発明に係る親水膜付き透光部材は、透光基材の表面に親水膜が形成された親水膜付き透光部材であって、前記親水膜は、非晶質シリカを母相とし、前記母相の表面領域にヒドロキシアルキレンアミノ基が有機鎖Ｘを介して結合しており、前記有機鎖Ｘは、アルキレン鎖またはアルキレンオキシアルキレン鎖であることを特徴とする。【選択図】図１
2017001303.tif 000002
【特許請求の範囲】
【請求項１】
透光基材の表面に親水膜が形成された親水膜付き透光部材であって、
前記親水膜は、非晶質シリカを母相とし、前記母相の表面領域にヒドロキシアルキレンアミノ基が有機鎖Ｘを介して結合しており、
前記有機鎖Ｘは、アルキレン鎖またはアルキレンオキシアルキレン鎖であることを特徴とする親水膜付き透光部材。
【請求項２】
請求項１に記載の親水膜付き透光部材において、
前記ヒドロキシアルキレンアミノ基は、第二級または第三級アミノ基であることを特徴とする親水膜付き透光部材。
【請求項３】
請求項１又は請求項２に記載の親水膜付き透光部材において、
前記ヒドロキシアルキレンアミノ基は、芳香環を有し、前記芳香環にアミノ基が直接結合していることを特徴とする親水膜付き透光部材。
【請求項４】
請求項１乃至請求項３のいずれかに記載の親水膜付き透光部材において、
前記親水膜の表面算術平均粗さが、10 nm以下であることを特徴とする親水膜付き透光部材。
【請求項５】
請求項１乃至請求項４のいずれかに記載の親水膜付き透光部材において、
前記親水膜は、平均粒径が5 nm以上15 nm以下のシリカ粒子を更に含有することを特徴とする親水膜付き透光部材。
【請求項６】
請求項１乃至請求項５のいずれかに記載の親水膜付き透光部材において、
前記親水膜と前記透光基材との間に、シリカまたはアルミナからなる膜が更に形成されていることを特徴とする親水膜付き透光部材。
【請求項７】
請求項１乃至請求項６のいずれかに記載の親水膜付き透光部材において、
前記親水膜と水との接触角が10°未満であることを特徴とする親水膜付き透光部材。
【請求項８】
請求項７に記載の親水膜付き透光部材において、
前記親水膜の鉛筆硬度が5H以上であることを特徴とする親水膜付き透光部材。
【請求項９】
透光基材の表面に親水膜が形成された親水膜付き透光部材の製造方法であって、
前記親水膜は、非晶質シリカを母相とし、前記母相の表面領域にヒドロキシアルキレンアミノ基が有機鎖Ｘを介して結合しており、
前記有機鎖Ｘは、アルキレン鎖またはアルキレンオキシアルキレン鎖であり、
前記製造方法は、シリカ構造を有するアルコキシシランと、グリシジル基および前記有機鎖Ｘを有するアルコキシシランと、ヒドロキシ基を有するアミンと、低級アルコールとを含む親水膜用塗料を準備する親水膜用塗料準備工程と、
前記親水膜用塗料を用いて前記親水膜を形成する親水膜形成工程とを有し、
前記親水膜形成工程は、前記透光基材の表面に前記親水膜用塗料を塗布する塗料塗布工程と、塗布した塗膜を加熱して前記親水膜の硬化反応を進行させる膜硬化反応工程とを含むことを特徴とする親水膜付き透光部材の製造方法。
【請求項１０】
請求項９に記載の親水膜付き透光部材の製造方法において、
前記膜硬化反応工程は、前記シリカ構造を有するアルコキシシランと、前記グリシジル基および有機鎖Ｘを有するアルコキシシランとが重合して、前記透光基材上に非晶質シリカ膜を形成するアルコキシラン重合素過程と、
前記グリシジル基と前記アミンのアミノ基とが化合するグリシジル基−アミノ基化合素過程とを含むことを特徴とする親水膜付き透光部材の製造方法。
【請求項１１】
請求項９又は請求項１０に記載の親水膜付き透光部材の製造方法において、
前記親水膜用塗料は、前記シリカ構造を有するアルコキシシランと前記グリシジル基および有機鎖Ｘを有するアルコキシシランとの混合比率が、両者の合計を100質量部としたときに、前記シリカ構造を有するアルコキシシランを10質量部以上50質量部以下で含有することを特徴とする親水膜付き透光部材の製造方法。
【請求項１２】
請求項９乃至請求項１１のいずれかに記載の親水膜付き透光部材の製造方法において、
前記親水膜用塗料は、平均粒径が5 nm以上15 nm以下のシリカ粒子を更に含有することを特徴とする親水膜付き透光部材の製造方法。
【請求項１３】
請求項９乃至請求項１２のいずれかに記載の親水膜付き透光部材の製造方法において、
前記透光基材の表面にシリカ膜またはアルミナ膜を製膜する透光基材準備工程を更に有することを特徴とする親水膜付き透光部材の製造方法。
【請求項１４】
車両の外周部に配設される車載カメラであって、
前記車載カメラが具備する透光部材が、請求項１乃至請求項８のいずれかに記載の親水膜付き透光部材であることを特徴とする車載カメラ。
【発明の詳細な説明】
【技術分野】
【０００１】
本発明は、水滴付着による画像の乱れを抑制する技術に関し、特に表面に親水膜を形成した透光部材（例えば、レンズ、レンズカバー）、該親水膜付き透光部材の製造方法、および該親水膜付き透光部材を具備する車載カメラに関するものである。
【背景技術】
【０００２】
近年、自動車運転時の安全性向上を目的に、車外の状況を観測するための車載カメラが急速に普及している。そのような車載カメラの設置場所としては、車内の場合もあるが、より広い範囲を観測しようとする場合には車外の方が好適である。
【０００３】
ただし、車載カメラを車外に設置した場合、天候状況等により車載カメラのレンズに水滴が付着すると、カメラに入射する光が散乱させられるため車外状況の観測が困難になるという弱点がある。そのような弱点を克服するための技術が種々検討されている。
【０００４】
例えば、特許文献１（特開2011-240910）には、カメラが着脱可能なカメラカバーに、洗浄液を貯留可能な洗浄液タンクから供給された洗浄液をカメラのレンズのレンズ面に向けて噴射して当該レンズ面を洗浄する洗浄ノズルを設けた車載光学センサカバーが開示されている。特許文献１によると、圧縮空気を噴射する圧縮空気発生ユニットを不要とし、低コスト化及び小型化を図りながらも、レンズ面に付着した付着物を適切に除去することができ、カメラを適切に動作させることができるとされている。
【０００５】
また、特許文献２（特表2005-523981）には、対象物の表面に耐久性のある親水性コーティングを与えるための水性コーティング組成物であって、ａ）水に分散又は乳化されかつ高分子マトリックスを形成することができる多官能高分子担体と；ｂ）親水性水溶性有機モノマー、オリゴマー、プレポリマー、ポリマー又はコポリマーと；ｃ）多官能水性コロイド状金属酸化物と；ｄ）多官能架橋剤と；を含むコーティング組成物が開示されている。特許文献２によると、当該コーティング組成物によるコーティングは、水のシーティングが改善されて水凝縮を防止するので、コーティングされた基体に防曇性を与えることができるとされている。
【０００６】
特許文献３（特開2004-123996）には、樹脂上に形成された親水膜であって、該親水膜は無機酸化物で形成され、かつ該親水膜中に20〜200 nmの大きさの空隙を有し、前記無機酸化物が、酸化ケイ素，アミノ基を有するアルコキシシラン化合物の重合体で形成されていることを特徴とする親水膜が開示されている。特許文献３によると、耐熱温度が低い樹脂基材に対しても、その表面に高硬度の親水膜を形成することができるとされている。
【先行技術文献】
【特許文献】
【０００７】
【特許文献１】特開２０１１−２４０９１０号公報
【特許文献２】特表２００５−５２３９８１号公報
【特許文献３】特開２００４−１２３９９６号公報
【発明の概要】
【発明が解決しようとする課題】
【０００８】
しかしながら、特許文献１に記載の技術は、洗浄液を噴射するための機構および該機構を収容するためのスペースが必要になるというデメリットがある。特に自動車の車載装置においては、装置の軽量化や省スペース化は至上命題の一つであり、できることならば、そのような機構を必要としない方が望ましい。
【０００９】
一方、特許文献２，３に記載の技術では、レンズ等の基材上に親水性コーティング（親水膜）を形成することによって、基材上への水分付着時に、特段の駆動機構なしに水滴の形成が抑制される（水膜が形成される）ことが期待される。しかしながら、本発明者等が、特許文献２，３の技術における水滴形成の抑制の様子（水膜形成の様子）を詳細に調査したところ、水分付着の初期段階（付着水分量が比較的少ない段階）では水膜形成が不十分であり、一様な水膜形成にはある程度の付着水分量が必要であることが判った。
【００１０】
これは、従来の親水性コーティングにおける親水性の度合いが十分に高くない（一例として、水との接触角が十分に小さくない）ことに起因し、ある程度の付着水分量が一様な水膜形成に必要であったものと考えられた。言い換えると、より少ない付着水分量で一様な水膜形成を達成するためには、より高い親水性を有するコーティングが必要と考えられた。
【００１１】
したがって、本発明の目的は、水分付着の初期段階であっても速やかな水膜形成を可能にするため、従来よりも高い親水性を有する親水膜付き透光部材、該親水膜付き透光部材の製造方法、および該親水膜付き透光部材を具備する車載カメラを提供することにある。
【課題を解決するための手段】
【００１２】
（I）本発明の一つの態様は、透光基材の表面に親水膜が形成された親水膜付き透光部材であって、
前記親水膜は、非晶質シリカを母相とし、前記母相の表面領域にヒドロキシアルキレンアミノ基が有機鎖Ｘを介して結合しており、
前記有機鎖Ｘは、アルキレン鎖またはアルキレンオキシアルキレン鎖であることを特徴とする親水膜付き透光部材を提供するものである。
【００１３】
（II）本発明の他の一つの態様は、透光基材の表面に親水膜が形成された親水膜付き透光部材の製造方法であって、
前記親水膜は、非晶質シリカを母相とし、前記母相の表面領域にヒドロキシアルキレンアミノ基が有機鎖Ｘを介して結合しており、
前記有機鎖Ｘは、アルキレン鎖またはアルキレンオキシアルキレン鎖であり、
前記製造方法は、シリカ構造を有するアルコキシシランと、グリシジル基および前記有機鎖Ｘを有するアルコキシシランと、ヒドロキシ基を有するアミンと、低級アルコールとを含む親水膜用塗料を準備する親水膜用塗料準備工程と、
前記親水膜用塗料を用いて前記親水膜を形成する親水膜形成工程とを有し、
前記親水膜形成工程は、前記透光基材の表面に前記親水膜用塗料を塗布する塗料塗布工程と、塗布した塗膜を加熱して前記親水膜の硬化反応を進行させる膜硬化反応工程とを含むことを特徴とする親水膜付き透光部材の製造方法を提供するものである。
【００１４】
（III）本発明の更に他の一つの態様は、車両の外周部に配設される車載カメラであって、
前記車載カメラが具備する透光部材が、上記の本発明に係る親水膜付き透光部材であることを特徴とする車載カメラを提供するものである。
【発明の効果】
【００１５】
本発明によれば、水分付着の初期段階であっても速やかな水膜形成を可能にするため、従来よりも高い親水性を有する親水膜付き透光部材、該親水膜付き透光部材の製造方法、および該親水膜付き透光部材を用いた車載カメラを提供することができる。
【図面の簡単な説明】
【００１６】
【図１】本発明に係る親水膜付き透光部材における親水膜の化学構造例を示した化学構造模式図である。
【図２】本発明に係る親水膜付き透光部材における親水膜の他の化学構造例を示した化学構造模式図である。
【図３Ａ】膜硬化反応工程における膜硬化反応の前期段階の一例を示す化学構造模式図である。
【図３Ｂ】膜硬化反応素工程における膜硬化反応の後期段階の一例を示す化学構造模式図である。
【図４】膜硬化反応素工程における膜硬化反応の後期段階の他の一例を示す化学構造模式図である。
【図５】本発明に係る親水膜付き透光部材を具備する車載カメラの一例を示す断面模式図である。
【図６】親水膜用塗料Ｄを用いて作製した親水膜付き透光部材を示す断面SEM観察像である。
【図７】親水膜用塗料Ｊを用いて作製した親水膜付き透光部材を示す断面SEM観察像である。
【発明を実施するための形態】
【００１７】
本発明は、前述した本発明に係る親水膜付き透光部材（I）において、以下のような改良や変更を加えることができる。
（i）前記ヒドロキシアルキレンアミノ基は、第二級または第三級アミノ基である。
（ii）前記ヒドロキシアルキレンアミノ基は、芳香環を有し、前記芳香環にアミノ基が直接結合している。
（iii）前記親水膜の表面算術平均粗さが、10 nm以下である。
（iv）前記親水膜は、平均粒径が5 nm以上15 nm以下のシリカ粒子を更に含有する。
（v）前記親水膜と前記透光基材との間に、シリカ（酸化珪素）またはアルミナ（酸化アルミニウム）からなる膜が更に形成されている。
（vi）前記親水膜と水との接触角が10°未満である。
（vii）前記親水膜の鉛筆硬度が5H以上である。
【００１８】
また、本発明は、前述した本発明に係る親水膜付き透光部材の製造方法（II）において、以下のような改良や変更を加えることができる。
（viii）前記膜硬化反応工程は、前記シリカ構造を有するアルコキシシランと、前記グリシジル基および有機鎖Ｘを有するアルコキシシランとが重合して、前記透光基材上に非晶質シリカ膜を形成するアルコキシラン重合素過程と、
前記グリシジル基と前記アミンのアミノ基とが化合するグリシジル基−アミノ基化合素過程とを含む。
（ix）前記親水膜用塗料は、前記シリカ構造を有するアルコキシシランと前記グリシジル基および有機鎖Ｘを有するアルコキシシランとの混合比率が、両者の合計を100質量部としたときに、前記シリカ構造を有するアルコキシシランを10質量部以上50質量部以下で含有する。
（x）前記親水膜用塗料は、平均粒径が5 nm以上15 nm以下のシリカ粒子を更に含有する。
（xi）前記製造方法は、前記透光基材の表面にシリカ膜またはアルミナ膜を製膜する透光基材準備工程を更に有する。
【００１９】
（本発明の基本思想）
前述したように、従来の親水膜は、その親水性の度合いに改善の余地があると考えられた。親水性を向上させるためには、親水膜の表面に、如何にして多くの親水基（例えば、ヒドロキシ基：-OH基）を偏在化させるかが一つのポイントになると考えられる。そこで、本発明者等は、できるだけ多くのヒドロキシ基が膜表面に偏在化する製膜プロセスを鋭意研究した。
【００２０】
その研究を通して、本発明者等は、親水膜の母相を形成するための2種類のアルコキシラン（シリカ構造を有するアルコキシシラン、グリシジル基および有機鎖Ｘを有するアルコキシシラン）と、膜に親水基を供給するためのヒドロキシ基を有するアミンと、溶剤としての低級アルコールとを混合した新規な親水膜用塗料を開発した。そして、当該親水膜用塗料を用いて得られた親水膜は、親水性が従来よりも高まる（水との接触角を低減できる）ことが見出された。
【００２１】
この理由としては、膜の硬化反応に際し、アルコキシシランに基づく非晶質シリカ膜が形成すると共に、前記グリシジル基と前記アミノ基とが化合することで、グリシジル基の開環に起因するヒドロキシ基と前記アミンのヒドロキシ基とが非晶質シリカ膜の表面に偏在化したためと考えられた。本発明は、当該知見に基づいて完成されたものである。
【００２２】
以下、本発明の実施形態について図面を参照しながら説明する。ただし、本発明は、ここで取り挙げた実施形態に限定されるものではなく、その発明の技術的思想を逸脱しない範囲で適宜組み合わせや改良が可能である。
【００２３】
［親水膜付き透光部材］
図１は、本発明に係る親水膜付き透光部材における親水膜の化学構造例を示した化学構造模式図である。図２は、本発明に係る親水膜付き透光部材における親水膜の他の化学構造例を示した化学構造模式図である。図１においては、親水膜用塗料におけるヒドロキシ基を有するアミンとして、ジエタノールアミンを用いた場合を示し、図２においては、ヒドロキシ基を有するアミンとして、4-アミノベンジルアルコールを用いた場合を示した。
【００２４】
図１に示したように、本発明に係る親水膜付き透光部材100は、透光基材10の表面に親水膜20が形成されたものであり、親水膜20は、非晶質シリカ膜21を母相とし、該母相の表面領域にヒドロキシアルキレンアミノ基22が有機鎖Ｘ（アルキレン鎖またはアルキレンオキシアルキレン鎖）を介して結合しているものである。同様に、図２に示した親水膜付き透光部材100’の親水膜20’は、非晶質シリカ膜21を母相とし、該母相の表面領域にヒドロキシアルキレンアミノ基22’が有機鎖Ｘを介して結合しているものである。
【００２５】
図１のヒドロキシアルキレンアミノ基22のヒドロキシ基は、親水膜用塗料成分のジエタノールアミンのヒドロキシ基に加えて、グリシジル基の開環に起因するヒドロキシ基が含まれている。同様に、図２のヒドロキシアルキレンアミノ基22’のヒドロキシ基は、親水膜用塗料成分の4-アミノベンジルアルコールのヒドロキシ基に加えて、グリシジル基の開環に起因するヒドロキシ基が含まれている。また、グリシジル基の開環に伴って、ヒドロキシアルキレンアミノ基22，22’は、第二級または第三級アミノ基となる。上記反応により、より多くのヒドロキシ基を親水膜20の表面領域に偏在化させることができ、親水膜20の親水性を高めることができる。
【００２６】
［親水膜付き透光部材の製造方法］
親水膜付き透光部材の製造方法に沿って、本発明をより詳細に説明する。
【００２７】
（透光基材準備工程）
透光基材を用意する。本発明において、透光基材10に特段の限定はなく、従前の材料（例えば、ガラス、樹脂）を利用できる。また、必要に応じて、親水膜を形成する前の透光基材の表面に、他の機能性透光皮膜（例えば、反射防止膜、耐候膜、耐酸膜）を形成してもよい。
【００２８】
例えば、透光基材としてイオン結合性の高い材料（例えば、ランタン−ホウ素系ガラス）を用いた場合、大気中の硫黄酸化物や窒素酸化物が溶け込んだ水に長期的に曝されると、その水の一部が親水膜を透過して透光基材を浸食する可能性がある。そのような浸食を防止するためには、透光基材の表面にシリカ膜（酸化ケイ素膜）やアルミナ膜（酸化アルミニウム膜）を製膜することが好ましい。
【００２９】
（親水膜用塗料準備工程）
親水膜を形成するための塗料を準備する親水膜用塗料準備工程を行う。本発明で用いる親水膜用塗料は、親水膜の母相を形成するための2種類のアルコキシラン（シリカ構造を有するアルコキシシラン、グリシジル基および有機鎖Ｘを有するアルコキシシラン）と、膜に親水基を供給するためのヒドロキシ基を有するアミンと、溶剤としての低級アルコールとを混合したものである。
【００３０】
親水膜用塗料の各成分について具体的に説明する。
【００３１】
（１）シリカ構造を有するアルコキシシラン
本発明で用いるシリカ構造を有するアルコキシシランは、慣用名としてシリカゾルと呼ばれる化合物であり、本発明の親水膜の母相（非晶質シリカ膜21）を形成する。この化合物は、例えば、テトラアルコキシシラン構造を有する化合物（例えば、テトラメチルオルソシリケート、テトラエチルオルソシリケート）を弱酸性中で数十分加温し、分子量が数万になるまで重合させることで作製することができる。
【００３２】
（２）グリシジル基および有機鎖Ｘを有するアルコキシシラン
本発明で用いるグリシジル基および有機鎖Ｘを有するアルコキシシランは、該グリシジル基が有機鎖Ｘを介してアルコキシシランと結合している化合物であり、グリシジル基を非晶質シリカ膜21の表面領域に偏在化させるようにしながら上記のシリカ構造を有するアルコキシシランと化合して親水膜の母相の一部を形成する。非晶質シリカ膜21の表面領域に偏在化したグリシジル基は、後述するヒドロキシ基を有するアミンとカップリングする際の継手となる。グリシジル基および有機鎖Ｘを有するアルコキシシランとしては、具体的には、一般式が下記の化合物１〜４で表される化合物を用いることが好ましい。
【００３３】
【化１】
2017001303.tif 000003
【００３４】
【化２】
2017001303.tif 000004
【００３５】
【化３】
2017001303.tif 000005
【００３６】
【化４】
2017001303.tif 000006
【００３７】
ここで、上記化合物１〜４中のR、R1はアルキル基であり、例えば、メチル基（-CH3）、エチル基（-C2H5）、プロピル基（-C3H7）が挙げられる。
【００３８】
また、上記化合物１〜４中の有機鎖Xはアルキレン基またはアルキレンオキシアルキレン基であり、溶剤に溶解し易いように、これら基中の炭素数は10以下が好ましい。例えば、メチレン基（-CH2-）、エチレン基（-C2H4-）、プロピレン基（-C3H6-）、ブチレン基（-C4H8-）、オクタン基（-C8H16-）、デカン基（-C10H20-）、メチレンオキシメチレン基（-CH2-O-CH2-）、エチレンオキシメチレン基（-C2H4-O-CH2-）、プロピレンオキシメチレン基（-C3H6-O-CH-）、ブチレンオキシメチレン基（-C4H8-O-CH2-）、プロピレンオキシエチレン基（-C3H6-O-C2H4-）、プロピレンオキシプロピレン基（-C3H6-O-C3H6-）が挙げられる。
【００３９】
シリカ構造を有するアルコキシシランとグリシジル基および有機鎖Ｘを有するアルコキシシランとの混合比率は、両者の合計を100質量部としたときに、シリカ構造を有するアルコキシシランを10〜50質量部とし、グリシジル基および有機鎖Ｘを有するアルコキシシランを残部（90〜50質量部）とすることが好ましい。より好ましくは、シリカ構造を有するアルコキシシランを25〜45質量部とし、グリシジル基および有機鎖Ｘを有するアルコキシシランを残部（75〜55質量部）とする。
【００４０】
シリカ構造を有するアルコキシシランの混合比率が10質量部未満になると、形成される親水膜の硬度が低くなり過ぎて該親水膜の耐擦性・耐久性が不十分になる。なお、親水膜の硬度としては、親水膜の耐擦性・耐久性の観点から鉛筆硬度で2H以上が必要とされている。一方、グリシジル基および有機鎖Ｘを有するアルコキシシランの混合比率が50質量部未満になると、親水性向上の作用効果が十分に得られない。
【００４１】
（３）ヒドロキシ基を有するアミン
本発明で用いるヒドロキシ基を有するアミンは、親水膜の表面に親水基を供給・偏在化させるための化合物であり、アミノ基が第一級または第二級のアミノ基であり、ヒドロキシ基を1個以上有する化合物が好ましい。該アミノ基と先のグリシジル基とを化合させることで、グリシジル基の開環に起因するヒドロキシ基と本アミンが有するヒドロキシ基とを親水膜の表面に偏在化させることができる。親水性向上の観点からは、ヒドロキシ基を2個以上有するアミンの方がより好ましい。
【００４２】
また、当該アミンは、分子構造中に芳香環を有する場合と有しない場合とがある。分子構造中に芳香環を有するアミン（特に、アミノ基が芳香環に直接結合しているアミン）は、分子構造中に芳香環を有しないアミンよりも疎水性が強いため、親水膜形成時に空気層側（膜表面近傍）に偏在化し易く、硬化反応後の膜の親水性をより向上できる作用効果がある。ただし、分子構造中に芳香環を有するアミンは、膜の硬化反応に際し、分子構造中に芳香環を有しないアミンよりも高い反応温度が必要になる。そのため、親水膜を形成する透光基材が比較的耐熱性の低い材料（例えば、耐熱性の低い樹脂材料）からなる場合には、ヒドロキシ基を有するアミンとして、分子構造中に芳香環を有しないアミンを用いる方が好ましい。
【００４３】
分子構造中に芳香環を有さずヒドロキシ基を1個有するアミンとしては、例えば、モノエタノールアミン、2-(2-アミノエトキシ)エタノール、1-アミノ-2-プロパノール、2-アミノ-1-プロパノール、1-アミノ-2-ブタノール、2-アミノ-1-ブタノール、2-アミノシクロヘキサノール、3-アミノシクロヘキサノール、4-アミノシクロヘキサノール、4-アミノシクロヘキサノエタノール、4-アミノ-1-ブタノール、5-アミノ-1-ペンタノール、6-アミノ-1-ヘキサノール、8-アミノ-1-オクタノール、10-アミノ-1-デカノール、12-アミノ-1-ドデカノール、4-(2-アミノエチル)シクロヘキサノールが挙げられる。
【００４４】
分子構造中に芳香環を有さずヒドロキシ基を2個有するアミンとしては、例えば、ジエタノールアミン、2-アミノ-1,3-プロパンジオール、3-アミノ-1,2-プロパンジオールが挙げられる。
【００４５】
分子構造中に芳香環を有しヒドロキシ基を1個有するアミンとしては、例えば、2-アミノベンジルアルコール、3-アミノベンジルアルコール、4-アミノベンジルアルコール、2-アミノフェノール、3-アミノフェノール、4-アミノフェノール、2-アミノ-4-ブロモフェノール、3-アミノ-4-ブロモフェノール、4-アミノ-2-ブロモフェノール、4-アミノ-3-ブロモフェノール、2-アミノ-3-クレゾール、2-アミノ-4-クレゾール、3-アミノ-2-クレゾール、4-アミノ-2-クレゾール、4-アミノ-3-クレゾール、5-アミノ-2-クレゾール、6-アミノ-3-クレゾール、2-アミノ-4-フルオロフェノール、2-アミノ-5-フルオロフェノール、4-アミノ-2-フルオロフェノール、4-アミノ-3-フルオロフェノール、2’-アミノ-3’-ハイドロキシアセトフェノン、1-アミノ-4-ハイドロキシアントラキノン、2-アミノ-3-ハイドロキシアントラキノン、2-アミノ-3-フェノール、2-アミノ-4-フェノール、2-アミノ-5-フェノール、4-アミノ-2-フェノール、4-アミノ-3-フェノール、2-(2-アミノ-1-フェニル)エタノール、2-(4-アミノ-1-フェニル)エタノール、2-(4-アミノ-1-フェニル)エチルアミン、3-アミノ-3-フェニル-1-プロパノール、2-アニリンエタノール、3-アニリノ-1-プロパノールが挙げられる。
【００４６】
また、分子構造中に芳香環を有しヒドロキシ基を2個有するアミンとしては、例えば、5-アミノ-N,N’-ビス(2,3-ジハイドロキシプロピル)イソフタラミド、3-アミノフェニルボロン酸が挙げられる。なお、フェニルボロン酸構造を有するアミンの分子構造中の「-OH」は、厳密な化学的意味でのヒドロキシ基ではないが、本発明においては当該アミンに含めるものとする。
【００４７】
上述したように、ヒドロキシ基を有するアミンは、親水膜の表面に親水基を供給・偏在化させるための化合物であることから、親水膜の母相を形成するアルコキシシランに比して、わずかな量の混合でよい。具体的には、グリシジル基および有機鎖Ｘを有するアルコキシシランに対して1/500〜1/100の質量比率で混合することが好ましい。質量混合比率が1/500を下回ると、親水性向上の作用効果が十分に得られない。一方、質量混合比率が1/100を上回っても、作用効果が飽和するため材料コストが無駄になる。
【００４８】
（４）溶剤
本発明で用いる溶剤としては、直鎖または分岐鎖の低級アルコール（分子構造中の炭素数が5以下のアルコール）を用いることが好ましい。また、溶剤として用いる低級アルコールは、標準状態（0℃、1 atm）で液体であり、140℃以下の沸点を有するものが好ましい。例えば、メタノール、エタノール、1-プロパノール、2-プロパノール、1-ブタノール、2-ブタノール、2-メチル-1-プロパノール、1-ペンタノール、3-メチル-1-ブタノール、2-メチル-2-ブタノールが挙げられる。
【００４９】
これらの低級アルコールは、ケトン類溶剤（例えば、アセトン、2-ブタノン）やエステル類溶剤（例えば、酢酸エチル、酢酸ブチル）やエーテル類溶剤（例えば、ジエチルエーテル）に比して、樹脂（例えば、アクリル樹脂、ポリエチレンテレフタレート樹脂、ポリカーボネート樹脂）に対する浸食性が低いことから、樹脂透光基材に対しても好適に利用することができる。さらに、沸点が低いことから、塗料塗布後の親水膜硬化時に速やかに揮発除去することができる。なお、アルコール類溶媒の揮発除去を促進することを意図して、少量のケトン類溶剤、エステル類溶剤、エーテル類溶剤を添加・混合してもよい。
【００５０】
（５）無機酸化物粒子
本発明で用いる親水膜用塗料において必須の構成材ではないが、親水膜の親水性をより高めるために、化学的に安定な無機酸化物の微粒子を混合することは好ましい。混合する無機酸化物としては、光の透過を阻害しないように、可視光領域で無色透明であり、親水膜や透光基材と同等の屈折率を有するものが好ましい。例えば、シリカ（SiO2）を好適に用いることができる。
【００５１】
混合する無機酸化物粒子の平均粒径としては、5 nm以上15 nm以下が好ましい。平均粒径が15 nm超になると、親水膜の表面平滑性が低下して（表面粗度が大きくなって）入射光の散乱（親水膜の白濁）の要因になる。一方、平均粒径が5 nm未満になると、粒子同士の凝集性が強くなって大きな二次粒子を形成し易くなり、結果として平均粒径が大き過ぎる場合と同様の不具合が生じる。
【００５２】
また、親水膜用塗料に対する無機酸化物粒子の混合比率としては、形成される親水膜表面の算術平均粗さRaが10 nm以下となるように調製されることが好ましい。例えば、親水膜用塗料100質量部に対して、無機酸化物粒子を1.2質量部以下で混合することが好ましい。親水膜表面の算術平均粗さRaが10 nm超になると、入射光の散乱要因になる。
【００５３】
（親水膜形成工程）
上記で用意した親水膜用塗料を用いて、透光基材10上に親水膜20を形成する親水膜形成工程を行う。親水膜形成工程は、透光基材上に親水膜用塗料を塗布する塗料塗布工程と、塗布した塗膜を加熱して膜の硬化反応を進行させる膜硬化反応工程とを含む。
【００５４】
塗料塗布工程において、親水膜用塗料を塗布する方法に特段の限定はなく、従前の方法（例えば、ディップコート法、スプレーコート法、スピンコート法）を用いることができる。
【００５５】
膜硬化反応工程は、本発明の親水膜付き透光部材を製造する上で特徴的な部分である。図３Ａは、膜硬化反応工程における膜硬化反応の前期段階の一例を示す化学構造模式図である。図３Ａにおいては、図１と同様に、親水膜用塗料におけるヒドロキシ基を有するアミンとして、ジエタノールアミンを用いた場合を示した（図３Ｂも同様）。
【００５６】
塗膜を加熱すると、まず図３Ａに示すように、2種類のアルコキシラン（シリカ構造を有するアルコキシシラン、グリシジル基および有機鎖Ｘを有するアルコキシシラン）が重合して、透光基材10上に非晶質シリカ膜21を形成する（アルコキシラン重合素過程）。このとき、グリシジル基および有機鎖Ｘを有するアルコキシシランとヒドロキシ基を有するアミンとは、透光基材10および非晶質シリカ膜21に比して疎水性であることから、塗膜の空気層側（すなわち、塗膜の表面側）に偏在化し易い。言い換えると、グリシジル基を塗膜の表面領域に偏在化させるようにして非晶質シリカ膜21が形成される。
【００５７】
図３Ｂは、膜硬化反応素工程における膜硬化反応の後期段階の一例を示す化学構造模式図である。図３Ｂに示すように、溶媒が揮発して硬化反応が進行すると、塗膜の表面領域に偏在化するグリシジル基とジエタノールアミンのアミノ基とが化合する（グリシジル基−アミノ基化合素過程）。この化合は、グリシジル基を開環させる化学反応となることから、ジエタノールアミンが元から有するヒドロキシ基に加えて、グリシジル基の開環に起因するヒドロキシ基を新たに生成するかたちでヒドロキシアルキレンアミノ基22を形成する。その結果、より多くのヒドロキシ基を親水膜20の表面領域に偏在化させることができ、親水膜20の親水性を高めることができる（図１参照）。
【００５８】
図４は、膜硬化反応素工程における膜硬化反応の後期段階の他の一例を示す化学構造模式図である。図４においては、図２と同様に、親水膜用塗料におけるヒドロキシ基を有するアミンとして、4-アミノベンジルアルコールを用いた場合を示した。
【００５９】
図４に示すように、塗膜の硬化反応が進行すると、塗膜の表面領域に偏在化するグリシジル基と4-アミノベンジルアルコールのアミノ基とが化合する（グリシジル基−アミノ基化合素過程）。その結果、4-アミノベンジルアルコールが元から有するヒドロキシ基に加えて、グリシジル基の開環に起因するヒドロキシ基を新たに生成するかたちでヒドロキシアルキレンアミノ基22’を形成する。そのため、より多くのヒドロキシ基を親水膜20の表面領域に偏在化させることができ、親水膜20の親水性を高めることができる（図２参照）。
【００６０】
［親水膜付き透光部材を用いた車載カメラ］
図５は、本発明に係る親水膜付き透光部材を具備する車載カメラの一例を示す断面模式図である。図５に示したように、本発明に係る車載カメラ200は、親水膜付き透光部材100がパッキン31を介してカメラ筐体32に取り付けられている。また、カメラ筐体32の内部には、親水膜付き透光部材100を通して入ってきた画像情報を取り込むように、画像素子33（例えば、CCDイメージセンサ）が配設されており、取り込んだ画像情報は画像処理装置（図示せず）に伝送される。
【００６１】
車載カメラ200は、従来よりも高い親水性を有する親水膜付き透光部材100を具備していることから、透光部材表面への水分付着の初期段階であっても速やかな水膜形成を可能にして水滴形成を抑制するため、乱れの無い鮮明な画像を取り込むことができる。すなわち、従来よりも天候状況の影響が少ない車載カメラを提供することができる。
【００６２】
なお、本発明者等の研究によると、親水膜付き透光部材100と画像素子33との距離が4 mm程度になると、該距離が3 mmの場合に比して、画像素子33の受光光量が2％程度低下した。一方、親水膜付き透光部材100と画像素子33との距離を3 mmにした場合、該距離が0 mmの場合に比して、画像素子33の受光光量は0.5％程度の低下であった。このような結果から、車載カメラ200において、親水膜付き透光部材100と画像素子33との距離は3 mm以下とすることが好ましい。
【００６３】
また、本明細書では、自動車用の車載カメラをイメージして車載カメラ200を説明したが、本発明の車載カメラ200は自動車用に限定されるものではない。例えば、建設機械車両用の車載カメラであってもよいし、鉄道車両用の車載カメラであってもよいし、索道車両用の車載カメラであってもよいし、航空機用の車載カメラであってもよい。
【実施例】
【００６４】
次に、実施例および比較例を示しながら本発明を更に具体的に説明する。なお、本発明はこれらの実施例に限定されるものではない。
【００６５】
［実験１］
（１−１）親水膜用塗料の調製
テトラエトキシシラン（20質量部）をエタノール（980質量部）に溶解し、極微量の硝酸を加え、50℃で1時間加温した。これにより、膜硬化反応後のシリカ濃度で約2質量％となるシリカゾル溶液（1000質量部）を用意した。この溶液が、シリカ構造を有するアルコキシシランを含んだ溶液（溶液ａと称す）となる。
【００６６】
3-グリシドキシプロピルトリメトキシシラン（2質量部）をエタノール（98質量部）に溶解した。この溶液が、グリシジル基および有機鎖Ｘを有するアルコキシシランの2質量％溶液（溶液ｂと称す）となる。
【００６７】
ジエタノールアミン（2質量部）をエタノール（98質量部）に溶解した。この溶液が、ヒドロキシ基を有するアミンの2質量％溶液（溶液ｃと称す）となる。
【００６８】
上記の溶液ａ〜ｃを後述する表１の比率で混合して、親水膜用塗料Ａ〜Ｈを調製した。
【００６９】
（１−２）親水膜付き透光部材の作製および親水膜の評価
透光基材として、アクリル樹脂（PMMA）平板とアクリル樹脂凸レンズとを用意し、それら透光基材上に、親水膜用塗料Ａ〜Ｈをスピンコート法（2500 rpm、30秒間）により塗布した。その後、塗布した透光基材を80℃で60分間加熱して溶媒揮発と膜硬化反応とを起こさせて親水膜を製膜し、親水膜付き透光部材を作製した。
【００７０】
図６は、親水膜用塗料Ｄを用いて作製した親水膜付き透光部材を示す断面SEM観察像である。図６に示したように、透光基材上に平滑な親水膜が形成されていることが判る。親水膜表面の算術平均粗さRaを測定したところ、約3 nmであった。
【００７１】
得られた親水膜の親水性の評価として、親水膜表面における水との接触角を測定した。また、透光基材としてアクリル樹脂平板を用いた試料に対しては、親水膜の耐擦性・耐久性の評価として、親水膜の鉛筆硬度を測定した。結果を表１に併記する。
【００７２】
なお、本実験では、10°未満の接触角を精度よく測定することが困難であったことから、接触角が10°未満の場合は全て「＜10°」と表記した。また、親水膜の耐擦性・耐久性は、5Hの鉛筆硬度で十分と言われていることから、5Hの鉛筆硬度に合格した場合は全て「5H≦」と表記した。以降の実験も同様。
【００７３】
【表１】
2017001303.tif 000007
【００７４】
表１に示したように、親水膜用塗料Ａ〜Ｄで形成した親水膜は、水との接触角が10°未満であり、高い親水性を示すことが確認された。また、親水膜用塗料Ｃ〜Ｈで形成した親水膜は、鉛筆硬度が5H以上であり、高い耐擦性・耐久性を有することが判った。すなわち、親水性と耐擦性・耐久性との両方を同時に満足するものは、親水膜用塗料Ａ〜Ｄで形成した親水膜であることが判った。
【００７５】
［実験２］
（２−１）親水膜用塗料の調製
実験１で調製した親水膜用塗料Ｅ（100質量部）に対して、後述する表２の比率でシリカ粒子（平均粒径10 nm）を混合して、親水膜用塗料Ｉ〜Ｌを調製した。
【００７６】
（２−２）親水膜付き透光部材の作製および親水膜の評価
透光基材として実験１と同じアクリル樹脂平板を用意し、該透光基材上に、親水膜用塗料Ｉ〜Ｌを用いて実験１と同様にして親水膜を製膜し、親水膜付き透光部材を作製した。
【００７７】
図７は、親水膜用塗料Ｊを用いて作製した親水膜付き透光部材を示す断面SEM観察像である。図７に示したように、透光基材上にシリカ粒子を含む親水膜が形成されていることが判る。親水膜表面の算術平均粗さRaを測定したところ、約9 nmであった。
【００７８】
得られた親水膜の親水性の評価として、実験１と同様に、親水膜表面における水との接触角を測定した。また、親水膜の透光性の評価として、親水膜表面の算術平均粗さRaと親水膜付き透光部材における波長400 nmの光の透過率とを測定した。結果を表２に併記する。
【００７９】
【表２】
2017001303.tif 000008
【００８０】
表２に示したように、親水膜用塗料Ｉ〜Ｌで形成した親水膜は、水との接触角が10°未満であった。ベースの親水膜用塗料Ｅと比較すると、水との接触角が25°から10°未満に低減しており、シリカ粒子を混合することにより親水膜の親水性が向上することが確認された。
【００８１】
一方、シリカ粒子を混合することにより、親水膜表面の算術平均粗さRaが増大し、光の透過率が低下することが判った。これは、親水膜の表面粗さの増大により入射光が散乱されて光透過率が低下したものと考えられる。
【００８２】
透光基材であるアクリル樹脂平板単体の表面算術平均粗さと光透過率とを別途測定したところ、それぞれ約3 nmと92％とであった。アクリル樹脂平板単体の結果と表２の結果とを比較すると、親水性および光透過率の観点から、親水膜表面の算術平均粗さRaが10 nm以下となる範囲でシリカ粒子を混合することが好ましいことが確認された。
【００８３】
ここで、実験１〜２の結果を考え合わせると、親水膜用塗料における2種類のアルコキシランの混合比率（シリカ構造を有するアルコキシシランとグリシジル基および有機鎖Ｘを有するアルコキシシランとの混合比率）は、実験１の「a/(a＋b)」で表すと、「10％≦ a/(a＋b) ≦50％」が好ましく、「25％≦ a/(a＋b) ≦45％」がより好ましいことが確認された。
【００８４】
［実験３］
（３−１）親水膜用塗料の調製
ヒドロキシ基を有するアミンとして、4-アミノベンジルアルコール（2質量部）をエタノール（98質量部）に溶解した。この液が、分子構造中に芳香環を有するアミンの2質量％溶液（溶液ｄと称す）となる。
【００８５】
実験１の溶液ａ〜ｂおよび上記溶液ｄを用い、後述する表３の比率で混合して、親水膜用塗料Ｍ〜Ｒを調製した。
【００８６】
（３−２）親水膜付き透光部材の作製および親水膜の評価
透光基材として、シリカガラス平板とシリカガラス凸レンズとを用意し、それら透光基材上に、親水膜用塗料Ｍ〜Ｒをスピンコート法（2500 rpm、30秒間）により塗布した。その後、塗布した透光基材を130℃で60分間加熱して溶媒揮発と膜硬化反応とを起こさせて親水膜を製膜し、親水膜付き透光部材を作製した。
【００８７】
実験１と同様に、得られた親水膜の親水性の評価として、親水膜表面における水との接触角を測定し、親水膜の耐擦性・耐久性の評価として、親水膜の鉛筆硬度を測定した。結果を表３に併記する。
【００８８】
【表３】
2017001303.tif 000009
【００８９】
表３に示したように、親水膜用塗料Ｍ〜Ｐで形成した親水膜は、水との接触角が10°未満であり、高い親水性を示すことが確認された。また、親水膜用塗料Ｏ〜Ｒで形成した親水膜は、鉛筆硬度が5H以上であり、高い耐擦性・耐久性を有することが判った。すなわち、親水性と耐擦性・耐久性との両方を同時に満足するものは、親水膜用塗料Ｍ〜Ｐで形成した親水膜であることが判った。
【００９０】
なお、実験３で用いた4-アミノベンジルアルコールは分子構造中に芳香環があるので、実験１で用いたジエタノールアミンに比して疎水性が強いと考えられる。そのため、4-アミノベンジルアルコールは親水膜形成時に空気層側（膜表面近傍）により偏在化し易く、実験３の親水膜は、実験１の親水膜よりも高い親水性を発揮することが期待される。
【００９１】
［実験４］
（４−１）透光基材の準備
透光基材としてランタン−ホウ素ガラス凸レンズを用い、該ガラスレンズの表面にシリカ膜（厚さ50 nm）をスパッタ製膜した基材と、ガラスレンズ単体の基材との２種類を用意した。
【００９２】
（４−２）親水膜付き透光部材の作製および評価
上記２種類の透光基材上に、実験１で調製した親水膜用塗料Ａをスピンコート法（2500 rpm、30秒間）により塗布した。その後、塗布した透光基材を100℃で60分間加熱して溶媒揮発と膜硬化反応とを起こさせて親水膜を製膜し、親水膜付き透光部材を作製した。ガラスレンズ表面にシリカ膜をスパッタ製膜した基材上に親水膜を形成した試料を透光部材Ｓと称し、ガラスレンズ単体の基材上に親水膜を直接形成した試料を透光部材Ｔと称する。
【００９３】
得られた親水膜付き透光部材（透光部材Ｓ、透光部材Ｔ）の耐候性の評価として、促進耐候性試験法（JIS B 7753）による試験（通称、SWOM試験）を行い、その後、実験１と同様の接触角測定と、実験２と同様の光透過率測定とを行った。
【００９４】
その結果、接触角測定においては、いずれの試料ともSWOM試験の前後で特段の変化がなく、形成した親水膜が実用上十分な耐候性を有していることが確認された。一方、光透過率測定においては、透光部材Ｓに特段の変化は見られなかったが、透光部材ＴではSWOM試験後に光透過率が明確に低下した。これは、透光部材Ｔのガラスレンズ基材がSWOM試験によって浸食されたためと考えられた。言い換えると、透光基材としてイオン結合性の高い材料を用いる場合は、親水膜と透光基材との間にシリカ等からなる耐候膜を形成することが好ましいことが確認された。
【００９５】
上述した実施形態・実施例は、本発明の理解を助けるために具体的に説明したものであり、本発明は、説明した全ての構成を備えることに限定されるものではない。例えば、ある実施形態の構成の一部を他の実施形態の構成に置き換えることが可能であり、ある実施形態の構成に他の実施形態の構成を加えることも可能である。さらに、各実施形態の構成の一部について、削除・他の構成に置換・他の構成の追加をすることが可能である。
【符号の説明】
【００９６】
100，100’・・・親水膜付き透光部材、10・・・透光基材、20，20’・・・親水膜、
21・・・非晶質シリカ膜、22，22’・・・ヒドロキシアルキレンアミノ基、
200・・・車載カメラ、31・・・パッキン、32・・・カメラ筐体、33・・・画像素子。
【図１】
2017001303.tif 000010
【図２】
2017001303.tif 000011
【図３Ａ】
2017001303.tif 000012
【図３Ｂ】
2017001303.tif 000013
【図４】
2017001303.tif 000014
【図５】
2017001303.tif 000015
【図６】
2017001303.tif 000016
【図７】
2017001303.tif 000017